(57)【特許請求の範囲】
【請求項１】
メルトブロー法により形成された繊維層とスパンボンド法により形成された繊維層とが積層されてなるシート状基材に、クレープ加工による波状のしわが多数形成されており、クレープ加工方向の２０％伸張時の応力が１０Ｎ／５ｃｍ以下であり、クレープ加工方向と直交する方向の２０％伸張時の応力が１０Ｎ／５ｃｍ以下である伸縮性不織布からなることを特徴とする貼付剤用基材。
【請求項２】
面密度が２５〜１５０ｇ／ｍ２であり、厚さが０．２〜１．０ｍｍである請求項１に記載の伸縮性不織布からなる貼付剤用基材。
【請求項３】
ＪＩＳ  Ｌ１０９６に規定されるフラジール法による通気量が１００ｃｍ３／ｃｍ２・ｓ以下である請求項１または２に記載の伸縮性不織布からなる貼付剤用基材。
【請求項４】
メルトブロー法により形成された繊維層とスパンボンド法により形成された繊維層とが積層されてなるシート状基材を、縦方向に延伸した後、縦方向にクレープ加工を施すことにより、波状のしわを多数形成することを特徴とする請求項１に記載の伸縮性不織布からなる貼付剤用基材の製造方法。
【発明の詳細な説明】
【技術分野】
【０００１】
本発明は、医療用貼付剤の基材、化粧用貼付剤の基材など、伸縮性を必要とする用途に好適な伸縮性不織布に関し、特に緻密な構造を有しており、膏体の染み出し防止効果などに優れた伸縮性不織布に関する。
【背景技術】
【０００２】
従来から、伸縮性不織布は様々な用途で用いられており、特に、医療分野や化粧品分野では、貼付薬や化粧用の薬剤を貼付するための基布として、潜在捲縮性繊維の捲縮が発現されてなる伸縮性不織布が好適に使用されている。伸縮性不織布をこのような基布として用いた場合、皮膚などの貼付部位の動きに追従することが可能となり、また基布のソフト感が生かされるのである。この伸縮性不織布には、薬剤として膏体が塗布されており、基布の伸縮に応じて塗布された膏体もまた伸縮性を必要とする。このため、膏体はゲル状やペースト状のものが使用されており、膏体が基布から脱落しないように、ある程度伸縮性不織布に染み込むことにより、アンカー効果によって伸縮性不織布に確実に保持されることが要求されている。
【０００３】
このような市場要求のもと、最近ではさらに高品質な素材として、より軽快な体の動きに対応できるよう、嵩張らない薄手の伸縮性不織布が求められている。そのため、伸縮性不織布の目付けを下げて、厚さの薄い伸縮性不織布を得る検討がなされている。しかし、厚さを薄くすることにより、膏体が伸縮性不織布の塗布面とは反対側の面に染み出してしまうという問題があった。
【０００４】
そこで、前述の染み出しを防止するには、繊維径が細くて繊維構造が緻密な不織布であるメルトブロー不織布を用いることが考えられる。このような、メルトブロー不織布を貼付剤の基材として用いた技術としては、例えば特許文献１の貼付剤が知られている。この公報には、粘着性膏体層とその片面に貼着された不織布とからなる貼付剤が開示されており、この不織布は構成繊維同士が熱融着して形成される熱融着層を有していることを必要としており、この不織布は好適にはメルトブローン法によって作製されたポリプロピレン製不織布であることが開示されている。しかし、このメルトブロー不織布は伸縮性に劣り、貼付剤の基材として用いた場合、皮膚などの貼付部位の動きに追従することはできないという問題があった。
【０００５】
【特許文献１】特開２００５−３１４２４５号公報
【特許文献２】特開２００７−１６２１８１号公報
【特許文献３】特開昭６３−８５１５３号公報
【発明の開示】
【発明が解決しようとする課題】
【０００６】
本発明は、上記の問題を解決し、特に緻密な繊維構造を有していると共に伸縮性に優れた伸縮性不織布を提供することを目的とする。
【課題を解決するための手段】
【０００７】
本出願にかかる発明者は、上記課題に対して鋭意検討した結果、メルトブロー不織布であっても、クレープ加工を施すことにより、伸縮性を改良できることを見出し、本発明を完成することができた。
【０００８】
なお、不織布にクレープ加工を施す技術としては、例えば特許文献２の意匠性のある伸縮性不織布がある。この公報には、捲縮性複合繊維を主体として含む短繊維層をニードルパンチ加工により構成繊維相互を互いに交絡せしめて不織布を形成した後、該不織布をクレープ加工機に供給することによって得られる伸縮性不織布が記載されている。しかし、この伸縮性不織布は意匠性を付与することを目的とした技術である。また、繊維径が太く繊維構造が粗く、しかも厚さが厚い不織布であり、本発明が目的とする伸縮性不織布ではなく、上記課題を解決する技術ではなかった。
【０００９】
また、不織布にクレープ加工を施す技術としては、例えば特許文献３のスパンボンド不織布がある。この公報には、フィラメントの軸線をその流れ方向に向けて配列し、縦糸配列係数が３．０以上のウエブを成形した後、このウェブにクレープ加工を施して前記縦方向に進行し、起伏がウエブの面に直交する波状のしわを寄せることによって得られるスパンボンド不織布が記載されている。しかし、このスパンボンド不織布は、紙おむつの表面シートとして好適なスパンボンド不織布であり、貼付薬や化粧用の薬剤を貼付するための基布を目的として検討されたものではなかった。また、仮にこのスパンボンド不織布に膏体を塗布した場合、繊維径が太く繊維構造が粗い不織布であるため、膏体が伸縮性不織布の塗布面とは反対側の面に染み出してしまうという問題があり、特許文献２と同様に上記課題を解決する技術ではなかった。
【００１０】
上記課題を解決するための手段は、請求項１に係る発明では、メルトブロー法により形成された繊維層とスパンボンド法により形成された繊維層とが積層されてなるシート状基材に、クレープ加工による波状のしわが多数形成されており、クレープ加工方向の２０％伸張時の応力が１０Ｎ／５ｃｍ以下であり、クレープ加工方向と直交する方向の２０％伸張時の応力が１０Ｎ／５ｃｍ以下である伸縮性不織布からなることを特徴とする貼付剤用基材であり、特に緻密な繊維構造を有していると共に伸縮性に優れた伸縮性不織布からなる貼付剤用基材を提供することができる。
【００１１】
また、請求項１に係る発明では、前記シート状基材が、メルトブロー法により形成された繊維層とスパンボンド法により形成された繊維層とが積層されてなる伸縮性不織布からなる貼付剤用基材であり、メルトブロー法により形成された繊維層がスパンボンド法により形成された繊維層によって補強されており、耐久性に優れているという利点がある。
【００１２】
また、請求項１に係る発明では、クレープ加工方向の２０％伸張時の応力が１０Ｎ／５ｃｍ以下である伸縮性不織布からなる貼付剤用基材であり、クレープ加工が施される方向の伸縮性が特に優れるという利点がある。また、貼付剤用基材として用いると貼付部位の動きに追従し易いという利点がある。なお、クレープ加工方向とは、シート状基材をクレープ加工する際の生産方向のことを指し、特に理由がない限りシート状基材を生産する際の生産方向と同じ方向となる。
【００１３】
また、請求項１に係る発明では、クレープ加工方向と直交する方向の２０％伸張時の応力が１０Ｎ／５ｃｍ以下である伸縮性不織布からなる貼付剤用基材であり、クレープ加工が施される方向の伸縮性が特に優れるという利点のみならず、クレープ加工方向が施される方向と直交する方向の伸縮性も特に優れるという利点がある。また、貼付剤用基材として用いると貼付部位の動きに特に追従し易いという利点がある。
【００１４】
請求項２に係る発明では、面密度が２５〜１５０ｇ／ｍ２であり、厚さが０．２〜１．０ｍｍである請求項１に記載の伸縮性不織布からなる貼付剤用基材であり、特に貼付剤用基材として好適という利点がある。
【００１５】
請求項３に係る発明では、ＪＩＳ  Ｌ１０９６に規定されるフラジール法による通気量が１００ｃｍ３／ｃｍ２・ｓ以下である請求項１または２に記載の伸縮性不織布からなる貼付剤用基材であり、特に繊維構造が緻密であり、特に貼付剤用基材として薬剤の染み出し防止効果に優れるという利点がある。
【００１７】
請求項４に係る発明では、メルトブロー法により形成された繊維層とスパンボンド法により形成された繊維層とが積層されてなるシート状基材を、縦方向に延伸した後、縦方向にクレープ加工を施すことにより、波状のしわを多数形成することを特徴とする請求項１に記載の伸縮性不織布からなる貼付剤用基材の製造方法であり、本発明の貼付剤用基材を製造することができる。
【００１８】
また、請求項４に係る発明では、メルトブロー法により形成された繊維層とスパンボンド法により形成された繊維層とが積層されてなるシート状基材を、縦方向に延伸した後、縦方向にクレープ加工を施すことにより、波状のしわを多数形成することを特徴とする請求項１に記載の伸縮性不織布からなる貼付剤用基材の製造方法であり、クレープ加工が施される方向の伸縮性およびこの方向と直交する方向の伸縮性が共に優れた伸縮性不織布からなる貼付剤用基材を製造することができるという利点がある。
【発明の効果】
【００１９】
本発明の伸縮性不織布及びその製造方法によって、特に緻密な繊維構造を有していると共に伸縮性に優れた伸縮性不織布を提供することが可能となった。
【発明を実施するための最良の形態】
【００２０】
以下、本発明に係る伸縮性不織布及びその製造方法の好ましい実施の形態について詳細に説明する。製造方法については、本発明に係る伸縮性不織布の説明の中で説明する。
【００２１】
本発明の伸縮性不織布は、メルトブロー法により形成された繊維層を有するシート状基材に、クレープ加工による波状のしわが多数形成されていることを特徴とする伸縮性不織布である。
【００２２】
メルトブロー法により形成された前記繊維層としては、メルトブロー法により形成された繊維層である限り、特に限定されることはなく、不織布を紡糸して製造するメルトブロー装置によって形成される繊維層が適用可能である。詳細には、加熱溶融した樹脂（以下、溶融樹脂と称する）を、紡糸幅方向に直線状に一列に配置したノズルオリフィスに通して押出すと共に、加熱ガスを高速で吹付けることにより、形成される繊維層を適用することができる。
【００２３】
前記繊維層を構成する繊維もノズルオリフィスから溶融樹脂として紡糸可能な樹脂からなる繊維である限り、特に限定されることはなく、例えば、ポリプロピレン、ポリエチレンなどのポリオレフィン系繊維、ポリエチレンテレフタレートなどのポリエステル系繊維、ポリアミド系繊維、ポリカーボネート系繊維、ポリウレタン系繊維などの１種又は２種以上組み合わせて適用可能である。これらの繊維の中では、細い繊維となり易く、また人体に対する安全性や衛生的な特性に優れているポリプロピレン繊維およびポリエチレンテレフタレート繊維が好ましい。
【００２４】
前記繊維層を構成する繊維の繊維径もメルトブロー法により形成され得る限り特に限定されることはなく、構成繊維の平均繊維径は１μｍ未満であることが好ましく、０．０５〜１μｍであることがより好ましく、０．１〜０．６μｍであることが更に好ましい。構成繊維の平均繊維径が１μｍより太くなると、伸縮性不織布の緻密性に劣る場合がある。
【００２５】
クレープ加工前の前記繊維層の面密度も特に限定されることはなく、５〜７０ｇ／ｍ２であることが好ましく、７〜６０ｇ／ｍ２であることがより好ましく、１０〜５０ｇ／ｍ２であることが更に好ましい。面密度が上記範囲よりも小さいと、薬剤が染み出し易くなる場合がある。また、面密度が上記範囲よりも大きいと、貼付剤用基材として嵩張ばり過ぎるため薄手の要求に適合しなくなる場合がある。
【００２６】
また、クレープ加工前の前記繊維層の厚さも特に限定されることはなく、０．１〜０．５ｍｍであることが好ましく、０．１〜０．４ｍｍであることがより好ましく、０．１〜０．３ｍｍであることが更に好ましい。厚さが上記範囲よりも小さいと、薬剤が染み出し易くなる場合がある。また、厚さが上記範囲よりも大きいと、貼付剤用基材として嵩張ばり過ぎるため薄手の要求に適合しなくなる場合がある。なお、厚さは２０ｇ／ｃｍ２の加圧下での厚さで表す。
【００２７】
前記シート状基材としては、前記繊維層を有しておりシート状の形態を有している限り特に限定されることはなく、メルトブロー法により形成された前記繊維層のみからなるシート状基材であることも、或いは前記繊維層と他のシート状の材料とを組み合わせてなるシート状基材であることも可能である。他のシート状の材料としては、例えば織物、編み物、不織布などの繊維状物や、各種フィルム、多孔性の樹脂シートなどが適用可能である。不織布としては、乾式法、湿式法、スパンボンド法などの製法で得られる不織布を適用することが可能であり、極細の繊維を使用した不織布であることも可能である。前記繊維層と他のシート状の材料との組み合わせの方法としては、メルトブロー法により形成された不織布と他のシート状の材料とを貼り合わせる方法がある。また、メルトブロー法により形成された繊維層と、メルトブロー法以外の不織布の製造工程で得られる繊維層とを積層して一体化させる方法がある。
【００２８】
他のシート状の材料と組み合わせてなるシート状基材としては、特にメルトブロー法により形成された繊維層（以下、メルトブロー層ということがある。）とスパンボンド法により形成された繊維層（以下、スパンボンド層ということがある。）が積層されてなるシート状基材（以下、スパンボンド積層基材ということがある。）であることが好ましく、メルトブロー層がスパンボンド法層によって補強されており、耐久性に優れているという利点がある。また、スパンボンド法により形成された繊維は延伸されており、引張りの外力に対して、繊維自体が伸びにくいという特性があり、このためスパンボンド積層基材からなるシート状基材に対して生産方向に張力をかけると、巾方向に収縮が生じて、巾方向の伸縮性が向上するという利点がある。
【００２９】
前記スパンボンド積層基材としては、１以上のメルトブロー層（Ｍ）と１以上のスパンボンド層（Ｓ）とが積層されている限り、特に限定されず、例えばＳＭ、ＳＭＳ、ＳＭＭＳ、ＳＳＭＭＳ、ＳＳＭＭＳＳなどの組合せであることが可能である。
【００３０】
前記スパンボンド層を構成する繊維の種類も特に限定されず、スパンボンド法によって形成可能な繊維である限り、特に限定されることはなく、例えば、ポリプロピレン、ポリエチレンなどのポリオレフィン系繊維、ポリエチレンテレフタレートなどのポリエステル系繊維、ポリアミド系繊維、ポリカーボネート系繊維、ポリウレタン系繊維などの１種又は２種以上組み合わせて適用可能である。これらの繊維の中では、細い繊維となり易く、また人体に対する安全性や衛生的な特性に優れているポリプロピレン繊維およびポリエチレンテレフタレート繊維が好ましい。
【００３１】
また、前記スパンボンド層を構成する繊維の繊維径もスパンボンド法により形成され得る限り特に限定されることはなく、構成繊維の平均繊維径は２μｍ以上であることが好ましく、５〜３０μｍであることがより好ましく、５〜２０μｍであることが更に好ましい。構成繊維の平均繊維径が２μｍより細くなると、メルトブロー層を補強する機能が低下する場合がある。
【００３２】
クレープ加工前の前記スパンボンド層の面密度も特に限定されることはなく、１０〜１００ｇ／ｍ２であることが好ましく、１２〜６０ｇ／ｍ２であることがより好ましく、１５〜４０ｇ／ｍ２であることが更に好ましい。面密度が上記範囲よりも小さいと、メルトブロー層を補強する機能が低下する場合がある。また、面密度が上記範囲よりも大きいと、貼付剤用基材として硬くなり、また嵩張ばり過ぎるため薄手の要求に適合しなくなる場合がある。
【００３３】
また、クレープ加工前の前記スパンボンド層の厚さも特に限定されることはなく、０．１〜０．５ｍｍであることが好ましく、０．１〜０．４ｍｍであることがより好ましく、０．１〜０．３ｍｍであることが更に好ましい。厚さが上記範囲よりも小さいと、メルトブロー層を補強する機能が低下する場合がある。また、面密度が上記範囲よりも大きいと、貼付剤用基材として硬くなり、また嵩張ばり過ぎるため薄手の要求に適合しなくなる場合がある。
【００３４】
本発明では、クレープ加工前の前記シート状基材の面密度も特に限定されることはなく、１５〜８０ｇ／ｍ２であることが好ましく、２０〜７０ｇ／ｍ２であることがより好ましく、２０〜６０ｇ／ｍ２であることが更に好ましい。面密度が上記範囲よりも小さいと、薬剤が染み出し易くなる場合がある。また、面密度が上記範囲よりも大きいと、貼付剤用基材として嵩張ばり過ぎるため薄手の要求に適合しなくなる場合がある。
【００３５】
また、クレープ加工前の前記シート状基材の厚さも特に限定されることはなく、０．１〜０．５ｍｍであることが好ましく、０．１〜０．４ｍｍであることがより好ましく、０．２〜０．４ｍｍであることが更に好ましい。厚さが上記範囲よりも小さいと、薬剤が染み出し易くなる場合がある。また、厚さが上記範囲よりも大きいと、貼付剤用基材として嵩張ばり過ぎるため薄手の要求に適合しなくなる場合がある。
【００３６】
前記シート状基材には、クレープ加工の前に、伸縮性不織布の機能性を向上させるための加工を予め施すことが可能である。また、クレープ加工を行い易くするための加工を予め施すことも可能である。このような加工としては、例えば撥水加工があり、撥水加工により、薬剤を塗布した際に染み出しを防止することができる。また、シート状基材を表面に凹凸が形成された加熱ロールの間に通して加熱下で押圧して、シート状基材を部分的に接着して、シート状基材の柔軟性を確保しながら、強度を向上させることができる。
【００３７】
本発明では、前記シート状基材にクレープ加工による波状のしわが多数形成されている。このクレープ加工は、例えばＭＩＣＲＯＣＲＥＰＥＲ（登録商標）（米国マサチューセッツ州ウォルポールのマイクレックス社（ＭＩＣＲＥＸ  Ｃｏｒｐ．）製）のクレープ加工機を用いて行なうことができる。シート状基材は、このようなクレープ加工機に供給され、図１または図２に例示するように、クレープ加工機１０のメインロール１１の外周に沿ってシート状基材２０をオーバーフィード状態で圧縮ゾーン１２に送ることによって達成できる。より具体的には、例えば図１に示すように可撓性リターダ１３の下部に配置された摩擦リターダ１４とメインロール１１との間の通路を通過させて長さ方向に沿って圧縮し、クレープ加工が施される。また、例えば図２に示すように可撓性リターダ１３と、メインロール１１の上にその先端が接した剛性リターダ１５の間の通路を通過させて長さ方向に沿って圧縮し、クレープ加工が施される。なお、クレープ加工における加工温度は７０〜２００℃、特に８０〜１５０℃の範囲が好ましく、この範囲を外れるときは目的とする特性を得ることができない場合がある。また、オーバーフィード比が１０〜４０％程度の供給量となるように供給することが好ましい。また、波状のしわが１ｃｍ当り５〜３０個になるように供給することが好ましく、１ｃｍ当り１０〜２５個になるように供給することがより好ましい。
【００３８】
このようなクレープ加工によって得られる本発明の伸縮性不織布の面密度は２５〜１５０ｇ／ｍ２であることが好ましく、３５〜１２０ｇ／ｍ２であることがより好ましく、４０〜９０ｇ／ｍ２であることが更に好ましい。面密度が上記範囲よりも小さいと、薬剤が染み出し易くなる場合がある。また、面密度が上記範囲よりも大きいと、貼付剤用基材として嵩張ばり過ぎるため薄手の要求に適合しなくなる場合がある。
【００３９】
また、本発明の伸縮性不織布の厚さは０．２〜１．０ｍｍであることが好ましく、０．２〜０．８ｍｍであることがより好ましく、０．３〜０．６ｍｍであることが更に好ましい。厚さが上記範囲よりも小さいと、薬剤が染み出し易くなる場合がある。また、厚さが上記範囲よりも大きいと、貼付剤用基材として嵩張ばり過ぎるため薄手の要求に適合しなくなる場合がある。
【００４０】
また、本発明の伸縮性不織布のクレープ加工方向の２０％伸張時の応力が１０Ｎ／５ｃｍ以下であることが好ましく、クレープ加工が施される方向の伸縮性が特に優れるという利点がある。また、貼付剤用基材として用いると貼付部位の動きに追従し易いという利点がある。なお、クレープ加工方向の２０％伸張時の応力は７Ｎ／５ｃｍ以下であることがより好ましく、４Ｎ／５ｃｍ以下であることが更に好ましい。下限は０Ｎ／５ｃｍであることが望ましいが、用いられる材料や工程上の制限から０．５Ｎ／５ｃｍとならざるを得ない場合がある。
【００４１】
また、本発明の伸縮性不織布のクレープ加工方向の２０％伸張時の応力が１０Ｎ／５ｃｍ以下であることに加えて、クレープ加工方向と直交する方向の２０％伸張時の応力が１０Ｎ／５ｃｍ以下であることが好ましく、クレープ加工が施される方向の伸縮性が特に優れるという利点のみならず、クレープ加工方向が施される方向と直交する方向の伸縮性も特に優れるという利点がある。また、貼付剤用基材として用いると貼付部位の動きに特に追従し易いという利点がある。なお、クレープ加工と直交する方向の２０％伸張時の応力は７Ｎ／５ｃｍ以下であることがより好ましく、４Ｎ／５ｃｍ以下であることが更に好ましい。下限は０Ｎ／５ｃｍであることが望ましいが、用いられる材料や工程上の制限から０．５Ｎ／５ｃｍとならざるを得ない場合がある。
【００４２】
また、本発明の伸縮性不織布のＪＩＳ Ｌ１０９６に規定されるフラジール法による通気量が１００ｃｍ３／ｃｍ２・ｓ以下であることが好ましく、特に繊維構造が緻密であり、特に貼付剤用基材として薬剤の染み出し防止効果に優れた伸縮性不織布になり得るという利点がある。なお、この通気量は７０ｃｍ３／ｃｍ２・ｓ以下であることがより好ましく、４０ｃｍ３／ｃｍ２・ｓ以下であることが更に好ましい。下限は０ｃｍ３／ｃｍ２・ｓであることが望ましいが、用いられる材料や工程上の制限から５ｃｍ３／ｃｍ２・ｓとならざるを得ない場合がある。
【００４３】
以上説明したように、本発明の伸縮性不織布及びその製造方法によって、特に緻密な繊維構造を有していると共に伸縮性に優れた伸縮性不織布を提供することが可能となった。
【００４４】
以下、本発明の実施例につき説明するが、これは発明の理解を容易とするための好適例に過ぎず、本発明はこれら実施例の内容に限定されるものではない。
【実施例】
【００４５】
（引張強さ、伸び率および２０％伸長時の引張強さの評価方法）
引張強さ、伸び率および２０％伸長時の引張強さはＪＩＳ  Ｌ１０９６−１９９９（一般織物試験方法）に規定される、８．１２．１Ａ法（ストリップ法）に準じて測定する。ただし、試験片の巾は５ｃｍ、長さ２０ｃｍ、つかみ間隔１０ｃｍ、引張速度２０ｃｍ／分とする。
【００４６】
（膏体の染み出しの試験方法）
膏体に相当するゲル状物（４５℃における粘度：６０００００ｃＰ）を準備して、このゲル状物を試験サンプルに塗布した場合、膏体が試験サンプルの塗布面とは反対側の面に染み出してしまう程度について調べる。前記ゲル状物の配合は、下記の表−１に基づく配合により、粘度は試験サンプルに膏体を塗工する際に想定される温度である４５℃における粘度６０００００ｃＰを適用する。また、前記ゲル状物の配合の手順の一例を示すと、まず酒石酸とＥＤＴＡを水に溶解させた４５℃の酒石酸水溶液を作成して準備しておく。次いでＮＰ−７００（昭和電工株式会社製のポリアクリル酸ソーダ）とグリシナール（協和化学株式会社製のジヒドロキシアルミニウムアミノアセテート）とを粉体の状態で攪拌して混合し、次いでグリセリンを加え約１分間攪拌して混合物を作成し、次いで予め準備しておいた酒石酸水溶液にこの混合物を投入して、約１５分間攪拌して目的のゲル状物を得ることができる。
【００４７】
（表−１）
0005128336.tif 000002
【００４８】
（膏体の染み出しの評価方法）
試験用サンプルをゲル状物（４５℃）を塗布した反対面から目視して、反対面にゲル状物が染み出す割合がどの程度かを判定基準として下記のように評価する。
ゲル状物質の染み出しが全く無い・・・◎
ゲル状物質の染み出しが殆んど無い（面積比率で５％未満）・・・○
ゲル状物質の染み出しが一部見られる（面積比率で５〜５０％）・・・△
ゲル状物質の染み出しが多い（面積比率で５０％を超える）・・・×
【００４９】
（実施例１）
シート状基材として、ポリプロピレン繊維からなるスパンボンド層（Ｓ）とポリプロピレン繊維からなるメルトブロー層（Ｍ）とがＳＭＳの順に積層されたスパンボンド積層基材Ａを準備した。このスパンボンド積層基材Ａは各繊維層が加熱した凹凸ロールによって部分的に結合されており、しかも生産方向に延伸されることによって、幅方向に伸縮性を有しており、面密度は３６ｇ／ｍ２であり、厚さは０．２４ｍｍであった。
次いで、このスパンボンド積層基材Ａをマイクレックス社のクレープ加工機を用いて、図１に示すように、クレープ加工機１０のメインロール１１の外周に沿ってシート状基材２０をシート状基材の生産方向と同じ方向に、オーバーフィード状態で圧縮ゾーン１２に送ることによって、シート状基材にクレープ加工を施し、波状のしわを１ｃｍ当り１５個になるように多数形成させて、面密度５０ｇ／ｍ２、厚さ０．５５ｍｍの伸縮性不織布を得た。
得られた伸縮性不織布およびシート状基材の物性値と評価結果を表−２、３に示す。
【００５０】
（実施例２）
シート状基材として、ポリプロピレン繊維からなるスパンボンド層（Ｓ）とポリプロピレン繊維からなるメルトブロー層（Ｍ）とがＳＭＳの順に積層されたスパンボンド積層基材Ｂを準備した。このスパンボンド積層基材Ｂは各繊維層が加熱した凹凸ロールによって部分的に結合されており、しかも生産方向に延伸されることによって、幅方向に伸縮性を有しており、面密度は５１ｇ／ｍ２であり、厚さは０．３２ｍｍであった。
次いで、このスパンボンド積層基材Ａをマイクレックス社のクレープ加工機を用いて、図１に示すように、クレープ加工機１０のメインロール１１の外周に沿ってシート状基材２０をシート状基材の生産方向と同じ方向に、オーバーフィード状態で圧縮ゾーン１２に送ることによって、シート状基材にクレープ加工を施し、波状のしわを１ｃｍ当り１４個になるように多数形成させて、面密度７０ｇ／ｍ２、厚さ０．５３ｍｍの伸縮性不織布を得た。
得られた伸縮性不織布およびシート状基材の物性値と評価結果を表−２、３に示す。
【００５１】
（比較例１）
シート状基材として、ポリプロピレン繊維からなるスパンボンド層（Ｓ）のみからなるスパンボンド基材Ａを準備した。このスパンボンド基材Ａは繊維層が加熱した凹凸ロールによって部分的に結合されており、面密度は３０ｇ／ｍ２であり、厚さは０．２７ｍｍであった。
次いで、このスパンボンド基材Ａをマイクレックス社のクレープ加工機を用いて、図１に示すように、クレープ加工機１０のメインロール１１の外周に沿ってシート状基材２０をシート状基材の生産方向と同じ方向に、オーバーフィード状態で圧縮ゾーン１２に送ることによって、シート状基材にクレープ加工を施し、波状のしわを１ｃｍ当り１４個になるように多数形成させて、面密度４７ｇ／ｍ２、厚さ０．６０ｍｍの伸縮性不織布を得た。
得られた伸縮性不織布およびシート状基材の物性値と評価結果を表−２、３に示す。
【００５２】
（比較例２）
シート状基材として、ポリプロピレン繊維からなるスパンボンド層（Ｓ）のみからなるスパンボンド基材Ｂを準備した。このスパンボンド基材Ｂは繊維層が加熱した凹凸ロールによって部分的に結合されており、面密度は５０ｇ／ｍ２であり、厚さは０．３５ｍｍであった。
次いで、このスパンボンド基材Ｂをマイクレックス社のクレープ加工機を用いて、図１に示すように、クレープ加工機１０のメインロール１１の外周に沿ってシート状基材２０をシート状基材の生産方向と同じ方向に、オーバーフィード状態で圧縮ゾーン１２に送ることによって、シート状基材にクレープ加工を施し、波状のしわを１ｃｍ当り１５個になるように多数形成させて、面密度７４ｇ／ｍ２、厚さ０．４２ｍｍの伸縮性不織布を得た。
得られた伸縮性不織布およびシート状基材の物性値と評価結果を表−２、３に示す。
【００５３】
（比較例３）
潜在捲縮性繊維として２．２デシテックスの複合繊維（繊維長５１ｍｍ、サイドバイサイド型で第１樹脂成分はポリエチレンテレフタレート樹脂、第２樹脂成分は変性ポリエステル樹脂、捲縮発現温度約１９０℃）からなる１００質量％の潜在捲縮性繊維をカード機とクロスレイヤー装置を使用して、クロスレイ繊維ウエブを作製した。次いで、この繊維ウエブを金網コンベアーの上に載置して、孔径０．１３ｍｍのノズル孔が直線状に配列されたノズルを用いて、繊維ウエブへ向けて、柱状水流を噴射した。次いで、繊維ウエブの反対面にも同様にして、柱状水流を噴射して、その後９０℃に保持された熱風循環型ドライヤーの中で乾燥させて交絡シートを形成した。次いで、交絡シートのたて方向とよこ方向に捲縮が十分に発現できるように、交絡シートを空中に浮かせるようにして、１６０℃に保持された熱風循環型ドライヤーの中で加熱処理することによって、潜在捲縮性繊維の捲縮を発現させて、面密度５２ｇ／ｍ２、厚さ０．６２ｍｍのシート状基材Ｃを得た。
次いで、このシート状基材Ｃをマイクレックス社のクレープ加工機を用いて、図１に示すように、クレープ加工機１０のメインロール１１の外周に沿ってシート状基材２０をシート状基材の生産方向と同じ方向に、オーバーフィード状態で圧縮ゾーン１２に送ることによって、シート状基材にクレープ加工を施し、波状のしわを１ｃｍ当り１０個になるように多数形成させて、面密度５７ｇ／ｍ２、厚さ０．７０ｍｍの伸縮性不織布を得た。
得られた伸縮性不織布およびシート状基材の物性値と評価結果を表−２、３に示す。なお、膏体の染み出しの試験によれば、膏体の染み出しの面積比率が１００％であり、膏体の染み出しの評価は×であった。
【００５４】
表−２  シート状基材の特性
0005128336.tif 000003
【００５５】
表−３  伸縮性不織布の特性
0005128336.tif 000004
【００５６】
表−２、３の実施例の結果から明らかなように、実施例１の伸縮性不織布は、クレープ加工方向及びこの方向と直交する方向の伸縮性に優れていると共に緻密な繊維構造を有しており、膏体の染み出し防止効果に優れており、医療用貼付薬基材、化粧用貼付剤の基材など、伸縮性を必要とする用途に好適な伸縮性不織布であった。これに対して、比較例１〜３の伸縮性不織布は、緻密な繊維構造となっておらず膏体が伸縮性不織布の塗布面とは反対側の面に染み出してしまう恐れのある伸縮性不織布であった。また、比較例１〜２はクレープ加工方向の伸縮性は優れていたが、クレープ加工方向と直交する方向の伸縮性に劣っていた。
【図面の簡単な説明】
【００５７】
【図１】本発明の伸縮性不織布の製造に用いるクレープ加工機の要部の一例を示す模式図である。
【図２】本発明の伸縮性不織布の製造に用いるクレープ加工機の要部の別の一例を示す模式図である。
【符号の説明】
【００５８】
１０  クレープ加工機
１１  メインロール
１２  圧縮ゾーン１２
１３  可撓性リターダ
１４  摩擦リターダ
１５  剛性リターダ
２０  シート状基材
【図１】
0005128336.tif 000005
【図２】
0005128336.tif 000006